(57)【要約】本発明の燃料電池は、改良された燃料電池構造がカーボンファイバの第２のシートから、電解質によって分離されたカーボンファイバの第１のシートを使用する。燃料電池触媒は、ファイバの外側上にコーティングされ、燃料がファイバの１つのシートに伝達され、酸素または空気がファイバの第２のシートに伝達される。また、本発明の燃料電池は、その外部が燃料電池触媒でコーティングされた第１の中空電気導電性ガス透過性ファイバを含み、燃料蒸気または燃料ガスが、内部に伝達されることを可能にする手段を有し、その外部が燃料電池触媒でコーティングされた第２の中空電気導電性ガス透過性ファイバを含み、酸素または酸素含有ガスが該ファイバの内部に伝達されることを可能にする手段を有し、該第１および該第２のカーボンファイバは電解質媒体によって分離される。【選択図】図２
2004507051.tif 000002
【特許請求の範囲】
【請求項１】
外部が燃料電池触媒でコーティングされた第１の中空電気導電性ガス透過性ファイバを含み、燃料蒸気または燃料ガスが、内部に伝達されることを可能にする手段を有し、その外部が燃料電池触媒でコーティングされた第２の中空電気導電性ガス透過性ファイバを含み、酸素または酸素含有ガスが該ファイバの内部に伝達されることを可能にする手段を有し、該第１および該第２のカーボンファイバは電解質媒体によって分離される、燃料電池。
【請求項２】
前記電解質媒体は、固体ポリマー電解質である、請求項１に記載の燃料電池。
【請求項３】
前記電解質媒体は、液体電解質またはゲル電解質である、請求項１に記載の燃料電池。
【請求項４】
複数の第１および第２の中空電気導電性ガス透過性ファイバが存在し、第１の中空電気導電性ガス透過性ファイバの全てが並べて配置されて該ファイバの第１のシートを形成し、そして第２の中空電気導電性ガス透過性ファイバが同様に配置されて該第２の中空電気導電性ガス透過性ファイバの第２のシートを形成し、該ファイバが互いにある角度で各隣接するシートにおけるファイバを有することによって配置されている、請求項１〜３のいずれか１つに記載の燃料電池。
【請求項５】
前記各隣接するシートにおけるファイバが互いに実質的に直交する、請求項４に記載の燃料電池。
【請求項６】
前記各シートにおける電気導電性ガス透過性ファイバが実質的に平行な軸と位置合わせされる、請求項４または請求項５に記載の燃料電池。
【請求項７】
前記第１のファイバおよび第２のファイバを分離する電気絶縁メッシュが存在する、請求項１〜６のいずれか１つに記載の燃料電池。
【請求項８】
前記第１の電気導電性ガス透過性ファイバシート（アノード）および前記第２の電気導電性ガス透過性ファイバシート（カソード）が、該第１および第２の電気導電性ガス透過性ファイバシート間に配置された燃料電池プロトン導電層によって分離される、請求項１〜７のいずれか１つに記載の燃料電池。
【請求項９】
各シートにおける個々のファイバが一端または両端で互いに電気的に接続される、請求項１〜８のいずれか１つに記載の燃料電池。
【請求項１０】
各シートにおける個々のファイバが、前記燃料電池への外部電気接続させるための手段を提供する金属メッシュを含む接続ブロックによって電気的に接続される、請求項９に記載の燃料電池。
【請求項１１】
前記第１のシートがカソードを形成する第１の電気導電性ガス透過性ファイバを含み、前記第２のシートが各交互の層において互いに実質的に直交するファイバを用いて、アノードを形成する第２の電気導電性ガス透過性ファイバの層を含む、請求項１〜１０のいずれか１つに記載の複数の交互のシートから形成される多層ブロックを含む、燃料電池。
【請求項１２】
前記カソードファイバが互いに接続され、前記アノードファイバが各ブロックにおいて互いに接続され、複数のブロックが互いに直列および／または並列に接続される、請求項１１に記載の燃料電池。
【請求項１３】
前記個々の中空ファイバの外径は、８０〜５００ミクロンである、請求項１〜１２のいずれか１つに記載の燃料電池。
【請求項１４】
前記中空ファイバの外径は、１００〜３００ミクロンである、請求項１３に記載の燃料電池。
【請求項１５】
前記中空カーボンファイバの壁の厚さは、１０〜１００ミクロンである、請求項１〜１４のいずれか１つに記載の燃料電池。
【請求項１６】
前記中空カーボンファイバの壁の厚さは、２０〜１００ミクロンである、請求項１〜１５のいずれか１つに記載の燃料電池。
【請求項１７】
前記個々の中空ファイバの内径は、７０〜２５０ミクロンである、請求項１〜１６のいずれか１つに記載の燃料電池。
【発明の詳細な説明】
【０００１】
本発明は、燃料電池に関し、より具体的には、改良された燃料電池構造に関する。
【０００２】
水素を燃料として用いる基本的なポリマー電解質膜（ＰＥＭ）燃料電池において、燃料電池は、電池に供給される水素および酸素の追加を制御するアノードおよびカソードの二極グラファイト板（ｂｉｐｏｌａｒ　ｇｒａｐｈｉｔｅ　ｐｌａｔｅ）を含む。さらに、電池は、カーボンペーパーの２枚のガス透過性シートを有する。これらのシートは、透湿を制御するために、その内部が触媒でコーティングされ、プロトン導電膜によって分離され、ＰＴＦＥが含浸されている。水素はカソードチャンバに伝達され、酸素はアノードチャンバに伝達される。カソードおよびアノードを外部電気接続することによって外部回路が完成すると、水素は、ＰＴＦＥ含浸カーボンペーパーの層に伝達され、触媒によってイオン化される。形成されたプロトンは、次いで、ポリマー電解質膜（ＰＥＭ）から酸素電極に伝達され、酸素電極において酸素イオンと結合し、水および電子を生成する。生成された水は、次いで、空気の流れにおいて本質的に除去される。
【０００３】
今日まで、ポリマー電解質膜（ＰＥＭ）は、通常、Ｄｕ　Ｐｏｎｔによって生成され「Ｎａｆｉｏｎ」の商品名で販売されるフッ化ポリマーに基づいてきた。これは、基本的に、スルホン酸官能基を有する過フルオロビニルモノマーと共にテトラフルオロエチレンを含み、官能基を提供するためにプロトン導電を可能にする。このポリマーは、現在、電池の構造および動作に不可欠な機械的強度特性およびプロトン導電特性の最高の混合を提供するが、多種多様の他のポリマーを調査してきた、かつ、調査している。これらのポリマーは、ＤＯＷのＸＵＳ−１３２０４．１０膜電解質、Ｄａｉｓ　５８５（スルホン酸スチレン−エチレン、ブチレン−スチレントリブロック共重合体）、およびＦｌｅｍｉｏｎ（カルボン酸膜）を含む。
【０００４】
一般に用いられる触媒は、カソードに関しては白金、アノードに関しては白金−ルテニウムおよび白金−モリブデンなどの白金合金である。
【０００５】
概して、カーボンペーパー／ＰＴＦＥ触媒支持体アセンブリを通過するガス分子のパスの長さが短いほど、また、ＰＥＭを通過するプロトンのパスの長さが短いほど、電池はより効率的になる。なぜならば、高伝達抵抗（ｈｉｇｈ　ｔｒａｎｓｐｏｒｔ　ｒｅｓｉｓｔａｎｃｅ）によって、電池電圧が著しく落ちるからである。
【０００６】
商業動作のために計画されるような高電流密度における動作（典型的には、１０００ｍａ／ｃｍ２を超える）によって、電池電圧が約０．６Ｖまで下がる。なぜならば、より低い効率によって、より高い熱が電池から放出されるからである。
【０００７】
燃料電池の種々の構成要素は、コヒーレント層の存在および電池組み立て中の取扱適性を必要とするため、最低限の厚さを有する必要がある。これは、既存の電池に関して、燃料電池の種々の構成要素間のパスの長さが最低限の値より下に減少され得ないことを意味する。特に、グラファイト二極板の厚さは、電池内に供給されるガスを伝達して電池反応中に生成される液体の水を除去する必要がある複雑なガスフローチャネルの必要性によって、および、グラファイトの機械的特性によって制御される。今日では、約１〜２ｍｍより下の厚さは、達成できる見込みがない。カーボンペーパーの層（湿潤を制御するために、ＰＴＦＥがさらに含浸されている）の厚さは、約１００〜３００ミクロンまで漸進的に減少しているが、機械的制約のため、これ以上著しく減少する見込みがない。ＰＥＭ／触媒層の厚さ（膜電極アセンブリ）は、約２００ミクロンの最低値に近付いているように見える。この最低値は、ポリマー電解質の各面に、１０ミクロンの厚さの白金／カーボン「インク」層を含む。これによって、単一の電池の全体的な厚さは、約２５００〜３０００ミクロンである。
【０００８】
ＰＥＭ電池の白金充填は、市販電池において、約４ｍｇ／ｃｍ２から０．５ｍｇ／ｃｍ２まで漸進的に減少している。いくつかの実験室用電池は、０．１５ｍｇ／ｃｍ２ほど小さい。白金は、約１０ミクロンの厚さの層においてポリマー電解質のいずれかの面に「塗布」または「印刷」される白金含浸カーボンから形成されるインクとして適用される。
【０００９】
別の要因は、電池の単位体積当たりの触媒の利用可能な表面積であり、所定のサイズの電池の表面積がより大きいと、理論上、より大きな電流が生成され得、電池性能が良くなる。しかし、これは、アノードおよびカソードのアセンブリの幾何学的なサイズによって制限される。
【００１０】
個別の電池は二極性である。すなわち、使用中、電池が積み重ねられ、各二極板は、１つの電池の陰極側を形成し、かつ、隣接する電池の正極側を形成する。生成される電流は、任意の外部接続を必要とすることなく、電池を介して直接的に伝達される。二極グラファイト板の各面は、陰性および陽性であり、板の片面に水素が供給され、かつ、他の面に酸素が供給される。これによって、二極板の２つのさらなる制約（完全にガス透過性である必要があること、および、板の全体にわたって非常に低い電気抵抗を有する必要があること）が実証される。
【００１１】
基本的な燃料電池性能を改善するために、多数の増大する改善がこの２０年間で特許を取得している。これによって、電池出力密度は、１９９０年の約０．１Ｗ／ｃｍ３から、最新の電池に関して主張されている１．４Ｗ／ｃｍ３まで増加している。
【００１２】
触媒層およびプロトン導電ポリマー層と組み合わせられるＰＴＦＥ含浸カーボンペーパーは、膜／電極アセンブリと呼ばれる。ポリマー電解質膜燃料電池における膜／電極アセンブリの進展は、いくつかの世代を経ている。元の膜／電極アセンブリは、ジェミニ宇宙計画のために１９６０年代に構成されたものであり、膜領域の平方センチメートル当たり４ミリグラムの白金（４ｍｇ／ｃｍ２）を用いた。現在の技術は製造業者によって異なるが、全体の白金充填は、元の４ｍｇ／ｃｍ２から、約０．５ｍｇ／ｃｍ２まで減少した。研究室の研究は、０．１５ｍｇ／ｃｍ２の白金充填を用いる。膜／電極アセンブリの膜の厚さは、膜のタイプによって変化し得る。触媒層の厚さは、各電極に用いられる白金の量による。約０．１５ｍｇＰｔ／ｃｍ２を含む触媒層に関して、触媒層の厚さは１０ミクロンに近い。
【００１３】
膜／電極アセンブリの中心層は、薄い（５０〜２００ミクロンまでの）Ｎａｆｉｏｎ導電ポリマーのシートを含む。この層の厚さは、電池性能の全体に重要なインパクトを有する。しかし、電池を構成する方法を考えると、現在の厚さよりはるかに下にまで実質的に減少され得ない。Ｎａｆｉｏｎの代わりになるものを見つけて電池費用を削減するための現在進行中の研究は大量にあるが、必要とされるプロトン導電および許容可能な機械的特性を有するポリマーを見つけることが困難であることが分かっている。
【００１４】
電池性能は、膜層を介する水およびガスの拡散によって、ならびに、ＰｔおよびＮａｆｉｏｎ層の電気性能によって制限される。種々の伝達層の厚さの任意の減少は、電池の大量伝達性能の全体を著しく改善し得る。しかし、このタイプの電池は、広範に用いられるが、性能の実質的な改善を得ることが困難である。
【００１５】
燃料電池は、Ｔ　Ｒ　Ｒａｌｐｈら、１９９７、Ｊ　Ｅｌｅｃｔｒｏｃｈｅｍ　Ｓｏｃ、１４４、１１、３８４５；Ｔ　Ｅ　Ｓｐｒｉｎｇｅｒら、１９９１、Ｊ　Ｅｌｅｃｔｒｏｃｈｅｍ　Ｓｏｃ、１３８、８、２３３４；Ｄ　Ｍ　ＢｅｒｎａｒｄｉおよびＭ　Ｗ　Ｖｅｒｂｒｕｇｇｅ、１９９２、Ｊ　Ｅｌｅｃｔｒｏｃｈｅｍ　Ｓｏｃ、１３９、９、２４７７を含む大量の文献に記載されている。
【００１６】
従来の二極板ＰＥＭ電池設計によって課せられる制限の多くを克服する燃料電池の根本的に異なる設計を考案する。
【００１７】
本発明によって、その外部が燃料電池触媒でコーティングされた第１の中空電気導電性ガス透過性ファイバを含み、燃料蒸気または燃料ガスが、ファイバの内部、および、その外部が燃料電池触媒でコーティングされた第２の中空電気導電性ガス透過性ファイバの内部に伝達されることを可能にする手段を有し、酸素または酸素含有ガスがファイバの内部に伝達されることを可能にする手段を有する燃料電池が提供される。第１および第２のカーボンファイバは電解質媒体によって分離される。電解質媒体は、Ｎａｆｉｏｎなどの固体ポリマー電解質、あるいは、液体電解質またはゲル電解質であり得る。好適には、ポリマーメッシュによって、ショートを引き起こさないように、ファイバを互いに接触させないことが保証される。
【００１８】
本発明において、燃料電池に用いられる任意の液体燃料または蒸気燃料（例えば、水素、メタノールなど）が用いられ得る。
【００１９】
使用中、燃料ガスまたは燃料蒸気（例えば、水素またはメタノール）は、第１の中空ファイバ（カソード）の内部に伝達され、酸素または酸素含有ガスは、第２の中空ファイバ（アノード）の内部に伝達される。ガスは、中空カーボンファイバの壁を介して伝達される。水素がイオン化されて、カソードファイバ表面の触媒にプロトンおよび電子が生成され、プロトンは、電解質を介してカソードファイバに拡散する。アノードファイバのファイバ表面の触媒において、酸素がイオン化され、プロトンと反応して、電気化学反応を完了させ、かつ、従来の燃料電池のように電流を生成する。アノードおよびカソード触媒は、それぞれのアノードおよびカソード環境において効率的に動作するように公知の材料から選択され得る。
【００２０】
好適には、第１の中空電気導電性ガス透過性ファイバの全てが並べて（好適には、列をなして）配置されてファイバの第１のシートを形成し、かつ、第２の中空電気導電性ガス透過性ファイバが同様に配置されて第２の中空電気導電性ガス透過性ファイバの第２のシートを形成する、複数の第１および第２の中空電気導電性ガス透過性ファイバが存在する。各隣接する列にあるファイバは、好適には、互いにある角度をなし、好適には、互いに実質的に直交する。
【００２１】
各層の電気導電性ガス透過性ファイバは、好適には、実質的に平行なそれらの軸と並び、かつ、接触し得る。
【００２２】
第１の電気導電性ガス透過性ファイバ層（アノード）および第２の電気導電性ガス透過性ファイバ層（カソード）は、これらの層の間に配置される燃料電池プロトン導電性層によって分離される必要がある。これらの層は、さらに、好適には、電気絶縁ポリマーメッシュによって分離される。電気絶縁ポリマーメッシュは、アノード層とカソード層との間に必要とされる分離を維持し、かつ、これらの層の間のショートを防止する。
【００２３】
しかし、本発明の構造において、従来の燃料電池において用いられるＮａｆｉｏｎシートなどの固体膜を有する必要がなく、ファイバは、プロトンの流れを可能にする任意の分離手段によって分離され得る。本発明の構造によって、ファイバは、互いに接触しないように互いの間に小さなギャップを有し、かつ、互いの間の電解質を通るショートパスを有する位置に固定され得る。電解質は、液体ポリマー、ゲルポリマー、または固体ポリマーであり得る。
【００２４】
各層の個別のファイバは、例えば、導電性板またはブロックによって、一端または好適には両端において互いに電気接続される。この導電性板またはブロックは、例えば、電気回路に用いられ、かつ、市販されている銀充填エポキシ接着剤から形成され得る。あるいは、ファイバの端は、電気めっきまたは無電解めっきのいずれかを用いて銅またはニッケルめっきされ得、次いで、互いにはんだ付けされ得る。いずれの場合においても、形成される導電性ブロックは、電池に対する外部電気接続を生成する手段を提供する金属メッシュを含み得る。
【００２５】
多層ブロックが形成され得る。この多層ブロックにおいて、カソードを形成する第１の電気導電性ガス透過性ファイバの層、および、互いに実質的に直交する各交互する層のファイバと共にアノードを形成する第２の電気導電性ガス透過性ファイバの層を含む多数の交互する層がある。上記のように、層は分離されている。各ブロックにおいて、カソードファイバが互いに接続され、かつ、アノードファイバが互いに接続されるのと同様に、複数のブロックが、電圧要件および電流要件によって、直列または並列に互いに接続され得る。このようなマルチ電池構成は、電池の数に関わりなく１つのセットの水素または酸素接続だけが必要とされるように、必要なガス相互接続を全て含む単一のポリマーブロックにおいて、優先的に形成され得る。電池を電気的に相互接続させる手段も、例えば、印刷された回路アレイを介してブロック内に組み込まれ得る。印刷された回路アレイは、例えば、ブロックの上部または下部に形成され、任意の所定の電圧−電流要件を満たすように任意のシリーズの組み合わせおよび平行相互接続を可能にする。
【００２６】
生成される電気は、従来の端子を用いて中空カーボンファイバの端に取り付けられた導体によって、燃料電池構造から離れて導電する。生成される電流が、中空ファイバに電気接続された導体によって燃料電池から取られると、互いに実質的に直交するアノードおよびカソードを形成する中空カーボンファイバの軸は、生成される電流の導き出しを促進する。
【００２７】
隣接する層のファイバに直交して並ぶ各層のファイバも、各層のファイバへのガスの供給、ならびに、水蒸気および水素以外の燃料が用いられる場合に生成される任意の他のガスまたは蒸気の除去を促進する。
【００２８】
電池のサイズが小さいため、熱除去は直接的であり、かつ、例えば、電池ブロックの上面および／または下面にあるコンピュータチップを冷却するために用いられるフィン付きアレイ（ｆｉｎｎｅｄ　ａｒｒａｙ）以外に、さらなる冷却設備に対する要件がないことも分かった。所望であれば、さらに、コンピュータプロセッサチップに用いられるファンアレイによってさらに冷却され得る。
【００２９】
個別の中空ファイバの外径は、好適には、８０〜１５００ミクロン（例えば、８０〜５００ミクロン）であり、より好適には、１００〜３００ミクロンである。中空カーボンファイバの壁の厚さは、好適には、１０〜２００ミクロン（例えば、１０〜１００ミクロン）であり、より好適には、２０〜１００ミクロンである。個別のファイバの内径は、好適には、１５０〜１３００ミクロンであり、より好適には、７０〜２５０ミクロンである。
【００３０】
中空ファイバは、上記の従来の燃料電池において、グラファイト板およびカーボンペーパーアセンブリの組み合わせられた機能を実行する。このように、ファイバは、過剰な抵抗性損失（ｏｈｍｉｃ　ｌｏｓｓ）を引き起こすことなく、生成される電流を伝達するのに十分な導電性を有する必要がある。ファイバの電気導電性は高温加熱処理によって増強され得るが、このような処理によってファイバ壁のガス透過性は過剰に減少されないため、注意を払う必要がある。熱処理によって透過性が過剰に減少される場合、多孔性および透過性は、ファイバを注意深く酸化させることによって回復され得る。これは、活性化ガスがファイバを透過することを保証するように、高温蒸気または二酸化炭素を用いて優先的に行われる。
【００３１】
アノードおよびカソード触媒は、従来の触媒準備技術によってカーボンファイバの外面に堆積され得るが、活性金属構成要素を減少させるために加熱を必要としない方法を優先的に用いる。このような方法は、例えば、イオン交換した後、例えば、ホルムアルデヒドまたは無電解めっきを用いて削減することを含む。カーボンファイバの表面は、酸性度およびイオン交換能力を増強させるために、イオン交換の前に優先的に処理される。典型的な方法は、例えば、弱い空気活性化（ｍｉｌｄ　ａｉｒ　ａｃｔｉｖａｔｉｏｎ）または硝酸による処理を含む。注意深い空気活性化は、ファイバの表面積に酸性度が生じるのを制限する利点を有し、これによって、触媒金属の大部分が、ファイバの全体にわたって均一に堆積されるのではなく、ファイバの表面に存在することを保証することが助けられる。これらのステージを注意深く行う必要がある。なぜならば、カーボンファイバの性質および触媒を追加する方法が、ファイバ孔構造の疎水性特性に影響するからである。ファイバの透水特性を制御するためにＰＴＦＥ修正を必要とすることは予想されないが、臭素化などの他の化学処理が透水を減少させるために用いられ得る。
【００３２】
燃料電池触媒は重要ではなく、用いられる燃料によって動作する本発明において、任意の燃料電池触媒が用いられ得る。多くの触媒は、白金または白金群の金属触媒に基づき、非常に多数の触媒組成物が提案されている。
【００３３】
ファイバの長さは、ファイバ抵抗率、および、電池の許可されたレベルの抵抗性損失によって固定される。最適な電池の寸法は、ファイバ抵抗率、ファイバの寸法、および電池動作特性の関数である。高容量効率の中空ファイバ設計は、通常許可される電流密度よりはるかに低い電流密度（ａｍｐｓ／ｃｍ２）における電池の動作を可能にし、より低い出力密度において、高いファイバ抵抗率、または、より長いファイバの長さが許容され得る。最も効率的な電池設計は、最長のファイバの長さを用いる。最長のファイバの長さは、必要とされるファイバの端の接続の数を最小化するため、抵抗性損失の制約の対象になる。酸化剤として空気が用いられる場合、必要とされる空気の容量は、燃料含有ファイバを伝わって流れ落ちる水素などの燃料の容量よりはるかに大きく、これによって、空気を伝達させるファイバが水素を伝達させるファイバより長い直径を有し、ファイバの長さが１ｃｍ以上（例えば、５ｃｍ）であり、かつ、約０．６ｃｍ２の表面積を有する電池がもたらされる。
【００３４】
本発明の燃料電池構造において用いられ得るプロトン導電性材料は、任意の公知のプロトン導電性材料を含み、従来の電池で用いられる固体ポリマー電解質膜に制限されない。可能な電解質は、燃料電池に用いられる電解質、および、燃料電池での使用が開示される電解質を含む。
【００３５】
従来の二極板ＰＥＭ燃料電池において、完全な電極構造は、通常、（ｉ）カーボン支持触媒およびポリテトラフルオロエチレンを含むプレフォームされた電極構造を用いて、次いで、最終処理ステップにおいて、可溶性の電解質成分を組み込ませることによって、または、（ｉｉ）電気触媒および可溶性のポリマー成分を予備混合し、これらを単一のコーティングステップで塗布することによって生じる。このような電極構造は、次いで、通常、カーボンファイバ基板に「印刷」されて、完全な電極構造（Ｒａｌｐｈら、１９９７、Ｊ　Ｅｌｅｃｔｒｏｃｈｅｍ　Ｓｏｃ、１１４、１１、３８４５を参照）が形成される。本発明において、触媒がカーボンファイバに優先的に前もって含浸されて、次いで、カーボンファイバが集められて、その後、ファイバ間のフリースペースがポリマー導電性膜によって埋められる。
【００３６】
固体「Ｎａｆｉｏｎ」タイプの膜が用いられる場合、各層のファイバは、膜によって分離され、各層のファイバが隣接する層のファイバから分離されかつ膜によって所定の位置に保持されるブロック構造が形成され得る。この構造は、第１および第２の中空ファイバの層の間に膜を配置し、かつ、構造を高温圧縮して、コンパクトな構造を形成することによって形成され得る。あるいは、ポリマーは、例えば、溶液注入成形によって追加され得る。この場合、ポリマーメッシュセパレータを用いることが、不可欠ではないが好適である。液体電解質またはゲル電解質の場合、ポリマーメッシュセパレータを用いることが必要である。
【００３７】
本発明で用いられるカーボンファイバは、公知の方法によって（例えば、ポリマー前駆物質から）生成され得る。
【００３８】
本発明は、コンパクトで、かつ、既存の燃料電池より高い出力／重量比率およびより高い出力／容量比率を提供する燃料電池構造を提供する。これによって、本発明は、例えば、コンピュータ、電動工具などの携帯用電気デバイスに用いられることが理想的になる。
【００３９】
本発明のカーボンベースファイバ電池は、全体の容量効率を妥協することなく、より低い電流密度（潜在的に、１００〜２００ｍＡ／ｃｍ２ほど低い）、従って、より高い効率での動作を可能にする。
【００４０】
本発明は、添付図面を参照して説明され、図１は従来技術の燃料電池に関する。
【００４１】
図１を参照すると、電池は二極性プレート（４１）、カーボンＰＴＦＥペーパー（４２）、Ｎａｆｉｏｎポリマー膜（４３）、およびプラチナ「インク」（４４）を含む。薄いグラファイトプレートである二極性グラファイトプレート（４１）は、その表面の両方に機械加工された（ｍａｃｈｉｎｅｄ）複雑な形状の通路を有し、触媒層へのガス分布を最大化する。これらのプレートは、２ｍｍの厚さのオーダーである。この触媒層は、水流および電解質の水和のレベルを制御するためにＰＴＦＥで含浸され、そしてプロトン導電性膜と接触する、表面における電極触媒に含浸されたカーボンペーパ（４２）を含む。この触媒は、カーボンペーパ（４４）に含浸された高度に分散されたプラチナの形態である、プラチナ、プラチナ族金属またはこれらの混合物を含む。このペーパー層は、典型的には、約２００ミクロンの厚さである。
【００４２】
この主供給ガス（水素および酸素）がプレートの各面に供給される。
【００４３】
図２を参照して、ファイバおよびチューブは、概して（１１）に示されるＮａｆｉｏｎポリマーに埋め込まれ、そしてファイバ（１）および（３）上のプラチナコーティングは、（１０ａ）および（１０ｂ）に示される。酸素および空気搬送流は矢印の方向で通路（１ａ）に進む。この酸素はファイバ（１）の壁を介してプラチナ層（１０ａ）に拡散し得る。水素搬送ファイバ（３）において、水素は通路（３ａ）に伝達されて、ファイバ（３）の壁を介してプラチナ層（１０ｂ）に拡散し得る。冷却剤が（２ａ）の方向に向かって金属管（２）に伝達する。
【００４４】
使用の際、Ｎａｆｉｏｎ膜を水で湿らせて、水素をファイバ（３）に伝達し、酸素または空気がファイバ（１）に伝達され、水素がファイバ（３）を介して拡散して、プラチナ層（１０ｂ）／Ｎａｆｉｏｎ界面でイオン化されＨ＋イオンを与える場合、そして酸素がファイバ（１）を介して拡散して、イオン化されたプラチナ層（１０ａ）／Ｎａｆｉｏｎ界面でイオン化されＯＨ−イオンを与える場合、このＨ＋イオンおよびＯＨ−イオンが結合して水を形成し、電流を生成する。この水はファイバ（３）を介して主に拡散し、空気流または酸素流において除去される。
【００４５】
ファイバ（１）の末端が互いに接続され、ファイバ（３）の末端が導電性プレートによって互いに接続され、電池ブロックによって、必要な電圧の生成を可能にする。
【００４６】
図３を参照して、複数のファイバ（１）がロウ方向に並んで配置され、ファイバの第１シートを形成し、中空のファイバ（３）が、第２のシートを形成し、各シートのファイバが隣接するシートにおけるファイバと直交するように同様に配置される。この酸素または空気はファイバ（１）に流れ、燃料（例えば水素）が図１に示されるようにファイバ（３）に流れ、ファイバ（１）の末端は導電ブロック（１４）に支持される。ファイバ（１）および（３）は、絶縁メッシュ（１２）によって離され、ゲル電極が、図１に示される「Ｎａｆｉｏｎ」膜の代わりに使用され得る。
【００４７】
図４を参照して、ファイバのロウが絶縁ポリマーメッシュ（１５）によって離されている。
【００４８】
図５を参照して、この図は、ロウ（１６）におけるファイバは、図２または図３のファイバ（１）であり、ロウ（１７）におけるファイバは、図２または図３のファイバ（３）は、図２または図３のファイバ（３）であるファイバ（１６）および（１７）の２つのロウを概略的に示す。ファイバの各ロウの末端は互いに電気的に接続され、ブロック（１８）で保持される。電池ブロックを構築するために、いくつかの対のロウが、図５に示された組み立てられたファイバのブロックがスタックにおいて保持される、図６に示されたように互いに組み立てられる。
【００４９】
図７を参照して、これは、互いに接続された６つの電池ブロックを示し、ブロックを通過するガスフローを示す。入口（１９）における水素燃料は、示された経路および（２０）における出口に進む。（２１）における空気入口は、示された経路および（２２）における出口に進む。水素および空気は、上述のように各ファイバに流れる。
【００５０】
図８および図９は、図７の電池のブロックに対して２つの異なる電気接続を示す。
【００５１】
この構成は電圧および電流要求ならびにファイバの抵抗率に応じて選択される。
【００５２】
ファイバ電池に対する電力密度が表に与えられる。
【００５３】
表に与えられたファイバの寸法に対する電力密度（Ｗ／ｃｍ３）は、想定された電流密度（ｍＡ／ｃｍ２）、所与の電池体積において利用可能なファイバ表面積および予測された動作電圧を用いて決定された。有効なファイバ表面積は、ファイバの外部表面積であると想定され、予測された動作電圧が、理想的な電池電圧（０．７５）と予測された損失との間の差として計算された。予測された電圧損失は、ファイバ断面積、長さ、材料抵抗率の統合された機能であるオーム損失である。３つの場合を表に示す。これらは、カーボンファイバに対する異なる想定された抵抗率１×１０−６、１×１０−５、および１×１０−４Ωｍを示す。抵抗率の範囲は、カーボンファイバに対して最も期待され、この改良された燃料電池構成において使用される抵抗率を含む。ｏｄはファイバの外径、ｉｄはファイバの内径である。
【００５４】
【表１】
2004507051.tif 000003
【００５５】
【表２】
2004507051.tif 000004
【００５６】
【表３】
2004507051.tif 000005
【図面の簡単な説明】
【図１】図１は、二極プレートＰＥＭアセンブリの電池の概略図を示す。
【図２】図２は、本ファイバの構成を示す、本発明による燃料電池の部分概略図を示す。
【図３】図３は、本発明の一実施形態の透視図である。
【図４】図４は、本発明の別の実施形態の透視図である。
【図５】図５は、電池ブロックを貫通するガスフローを示す図である。
【図６】図６は、個々の電池間の電気接続を示す図である。
【図７】図７は、個々の電池間の電気接続を示す図である。
【図８】図８は、電池ブロックにおける１つの層の設計を示す。
【図９】図９は、燃料電池アセンブリの分解図である。
【図２】
2004507051.tif 000006
【図７】
2004507051.tif 000007
【国際公開パンフレット】
2004507051.tif 000008
2004507051.tif 000009
2004507051.tif 000010
2004507051.tif 000011
2004507051.tif 000012
2004507051.tif 000013
2004507051.tif 000014
2004507051.tif 000015
2004507051.tif 000016
2004507051.tif 000017
2004507051.tif 000018
2004507051.tif 000019
2004507051.tif 000020
2004507051.tif 000021
2004507051.tif 000022
2004507051.tif 000023
2004507051.tif 000024
2004507051.tif 000025
2004507051.tif 000026
2004507051.tif 000027
2004507051.tif 000028
2004507051.tif 000029
2004507051.tif 000030
2004507051.tif 000031
2004507051.tif 000032
2004507051.tif 000033
2004507051.tif 000034
2004507051.tif 000035
2004507051.tif 000036
【国際公開パンフレット（コレクトバージョン）】
2004507051.tif 000037
2004507051.tif 000038
【国際調査報告】
2004507051.tif 000039
2004507051.tif 000040
2004507051.tif 000041
2004507051.tif 000042